(57)【要約】【課題】乾燥固形物が含まれた乾燥食品を袋詰め包装するための上記包装材料であって、紙とアルミニウム箔との間に介在する樹脂を改良して、紙厚及び樹脂厚を薄化するとともに、突き刺し強度を強化して、乾燥食品を構成している乾燥固形物による包装材料の破れを防止することにある。【解決手段】紙層１とアルミニウム箔層５とシーラント層６とからなる包装材料において、紙層１とアルミニウム箔層５との層間にポリエチレンテレフタレートフィルムによる樹脂層４が積層され、又は紙層１とアルミニウム箔層５との層間に、ポリエチレンテレフタレートフィルムによる樹脂層４が、その樹脂層４両面にエクストルーダーポリエチレン樹脂層３、３を介して積層されている。【選択図】図１
2004082510.tif 000002
【特許請求の範囲】
【請求項１】
紙層とアルミニウム箔層とシーラント層とからなる包装材料において、紙層とアルミニウム箔層との層間にポリエチレンテレフタレートフィルムによる樹脂層が積層されていることを特徴とする包装材料。
【請求項２】
紙層とアルミニウム箔層とシーラント層とからなる包装材料において、紙層とアルミニウム箔層との層間に、ポリエチレンテレフタレートフィルムによる樹脂層が、その樹脂層両面にエクストルーダーポリエチレン樹脂層を介して積層されていることを特徴とする包装材料。
【発明の詳細な説明】
【０００１】
【発明の属する技術分野】
本発明は、お茶漬け用ふりかけ食品等の乾燥固形物が混入する乾燥食品包装用の包装材料に関する。
【０００２】
【従来の技術】
お茶漬け用ふりかけ食品等の乾燥食品には、一般に堅く尖った乾燥固形物が含まれていて、乾燥食品を、紙とアルミニウム箔とシーラント層からなる複合包装材料により製袋した袋状容器（バウチ）内に密封包装した場合には、袋状容器内に包装された尖った乾燥固形物によって袋状容器が破袋する場合があった。
【０００３】
一般に、乾燥食品を包装するための製袋用の従来の複合包装材料としては、紙とアルミニウム箔とシーラント層からなり、例えば、図２に示すように、紙層１（坪量５２．３ｇ／ｍ２　）／エクストルーダーポリエチレン樹脂層２（厚さ２０μｍ）／アルミニウム箔層５／シーラント層６（エチレン−メタアクリル酸共重合体、厚さ２５μｍ）をこの順に積層したものである。
【０００４】
しかしながら、従来の上記複合包装材料は、紙厚を除いた厚みが５２μｍあるにも関わらず、紙層１とアルミニウム箔層５との間に介在した樹脂層２がポリエチレンであるために、包装材料の突き刺し強度が７８０ｇと低く、乾燥食品を構成している乾燥固形物によって包装材料が破れてしまう問題があった。
【０００５】
【発明が解決しようとする課題】
本発明の課題は、乾燥固形物が含まれた乾燥食品を袋詰め包装するための上記包装材料であって、紙とアルミニウム箔との間に介在する樹脂を改良して、紙厚及び樹脂厚を薄化するとともに、突き刺し強度を強化して、乾燥食品を構成している乾燥固形物による包装材料の破れを防止することにある。
【０００６】
【課題を解決するための手段】
本発明の請求項１に係る発明は、図１に示すように、紙層１とアルミニウム箔層５とシーラント層６とからなる包装材料において、紙層１とアルミニウム箔層５との層間にポリエチレンテレフタレートフィルムによる樹脂層４が積層されていることを特徴とする包装材料である。
【０００７】
本発明の請求項２に係る発明は、図１に示すように、紙層１とアルミニウム箔層５とシーラント層６とからなる包装材料において、紙層１とアルミニウム箔層５との層間に、ポリエチレンテレフタレートフィルムによる樹脂層４が、その樹脂層４両面にエクストルーダーポリエチレン樹脂層３を介して積層されていることを特徴とする包装材料である。
【０００８】
【発明の実施の形態】
本発明の包装材料の実施の形態を以下に詳細に説明すれば、図１は、本発明の包装材料の積層構造を説明する側断面図である。
【０００９】
本発明の包装材料は、図１に示すように、表面に適宜印刷の施された紙層１（例えば坪量３５ｇ／ｍ２　）の裏面に、ポリエチレンテレフタレートフィルムによる樹脂層４（例えば厚さ１２μｍ）がラミネートされていて、該樹脂層４にアルミニウム箔層５（例えば厚さ６μｍ又は７μｍ）とシーラント層６（例えば厚さ２０μｍ）とが、この順に積層（ラミネート）されているものである。
【００１０】
また本発明の包装材料は、図１に示すように、表面に適宜印刷の施された紙層１（例えば坪量３５ｇ／ｍ２　）の裏面に、エクストルーダーポリエチレン樹脂層３（例えば厚さ５μｍ）を両面に備えたポリエチレンテレフタレートフィルムによる樹脂層４（例えば厚さ１２μｍ）がラミネートされていて、該樹脂層４には前記エクストルーダーポリエチレン樹脂層３を介して、アルミニウム箔層５（例えば厚さ６〜７μｍ）とシーラント層６（例えば厚さ２０μｍ）とが、この順に積層（ラミネート）されているものである。
【００１１】
上記紙層１には、坪量３０ｇ／ｍ２　〜４５ｇ／ｍ２　程度の純白ロール紙又は上質紙などが使用され、上記樹脂層４には、厚さ８〜１５μｍ程度のポリエチレンテレフタレートフィルムが使用され、シーラント層６には、厚さ１８〜２３μｍ程度のエチレン−メタアクリル酸共重合体が使用される。
【００１２】
【実施例】
本発明の包装材料の具体的実施例を以下に説明する。
【００１３】
＜実施例１＞
（包装材料の積層構成）
絵柄印刷層（インキ層）／紙層１（純白ロール紙、坪量３５ｇ／ｍ２　）／コロナ放電処理／ＥＸポリエチレン層３（ＡＮ４２２８Ｃ、三井・デュポンケミカル（株）製、厚さ５μｍ）／樹脂層４（ポリエチレンテレフタレートフィルム、厚さ１２μｍ）／コロナ放電処理／ＥＸポリエチレン層３（ＡＮ４２２８Ｃ、三井・デュポンケミカル（株）製、厚さ５μｍ）／アルミニウム箔層５（厚さ７μｍ）／シーラント層６（Ｎ１１０８Ｃ、三井・デュポンケミカル（株）製、厚さ２０μｍ）
【００１４】
（積層工程）
紙層１として絵柄印刷層（インキ層）を施した純白ロール紙（坪量３５ｇ／ｍ２　）と、樹脂層４としてポリエチレンテレフタレートフィルム（厚さ１２μｍ）とを、その紙層１と樹脂層４との間に、エクストルーダーポリエチレン層３としてポリエチレン（ＡＮ４２２８Ｃ、三井・デュポンケミカル（株）製、厚さ５μｍ）をエクストルーダー装置にて加熱溶融押し出しして貼り合わせ、紙層１とエクストルーダーポリエチレン層３とポリエチレンテレフタレート樹脂層４との積層シートを得た。
【００１５】
次に、上記積層シートのポリエチレンテレフタレート樹脂層４面と、アルミニウム箔層５（厚さ７μｍ）とを、その樹脂層４とアルミニウム箔層５との間に、エクストルーダーポリエチレン層３としてポリエチレン（ＡＮ４２２８Ｃ、三井・デュポンケミカル（株）製、厚さ５μｍ）をエクストルーダー装置にて加熱溶融押し出しして貼り合わせ、紙層１とエクストルーダーポリエチレン層３とポリエチレンテレフタレート樹脂層４とエクストルーダーポリエチレン層３とアルミニウム箔層５との積層シートを得た。
【００１６】
次に、上記積層シートのアルミニウム箔層５面に、シーラント層６として、エチレン−メタアクリル酸共重合体（Ｎ１１０８Ｃ、三井・デュポンケミカル（株）製、厚さ２０μｍ）を、エクストルーダー装置にて加熱溶融押し出ししてコーティングを行い、本発明の包装材料（紙層１の厚さを除いた厚み４８μｍ）を得た。
【００１７】
得られた本発明の包装材料の突き刺し強度を測定したところ、１１５０ｇであった。測定方法は、包装材料の張設面に、金属針の先端部（直径φ＝１ｍｍ、曲率半Ｒ＝０．５ｍｍ）を垂直下向きにして押し当て、該金属針に下向き荷重を掛けながら、金属針が突き刺さった時点での荷重を測定した。
【００１８】
【発明の効果】
本発明の包装材料は、紙厚を除いた厚みを従来の包装材料よりも薄くして、しかも紙層及び樹脂層の層厚を薄化して軽量化されており、また紙層とアルミニウム箔層との間に介在する樹脂層がポリエチレンテレフタレートであるために、突き刺し強度が、従来の包装材料の突き刺し強度（５８０〜７８０ｇ）に比較して向上し、乾燥固形物を含む乾燥食品を袋詰め包装した場合の乾燥固形物による破れを防止できる効果が得られる。
【図面の簡単な説明】
【図１】本発明の包装材料の積層断面図。
【図２】従来の包装材料の積層断面図。
【符号の説明】
１…紙層　２…エクストルーダーポリエチレン樹脂層
３…エクストルーダーポリエチレン樹脂層
４…ポリエチレンテレフタレート樹脂層
５…アルミニウム箔層　６…シーラント層
【図１】
2004082510.tif 000003
【図２】
2004082510.tif 000004